(57)【要約】【課題】病害忌避機能と地温上昇機能及び雑草繁茂防止機能がバランスよく付与された、秋口から春先にかけて使用するマルチフィルムとして好適な熱可塑性樹脂製農業用マルチフィルムを提供する。【解決手段】フィルム全重量１００重量％に対し１．０重量％以上の金属酸化物を含有し、波長８００ｎｍでの光線透過率が６０％以上であり、かつ波長３８０ｎｍでの光線透過率が３０％以下であることを特徴とする熱可塑性樹脂製農業用マルチフィルム。【選択図】　　　なし【特許請求の範囲】
【請求項１】
フィルム全重量１００重量％に対し１．０重量％以上の金属酸化物を含有し、波長８００ｎｍでの光線透過率が６０％以上であり、かつ波長３８０ｎｍでの光線透過率が３０％以下であることを特徴とする熱可塑性樹脂製農業用マルチフィルム。
【請求項２】
前記金属酸化物が酸化亜鉛であることを特徴とする請求項１記載の熱可塑性樹脂製農業用マルチフィルム。
【請求項３】
前記酸化亜鉛の平均粒径が６００ｎｍ以下であることを特徴とする請求項２記載の熱可塑性樹脂製農業用マルチフィルム。
【発明の詳細な説明】
【０００１】
【発明の属する技術分野】
本発明は、秋口から春先にかけて土面を覆い、病害菌の忌避効果及び、雑草繁茂防止効果と地温の上昇効果をバランスさせた農業用マルチフィルムに関するものである。
【０００２】
【従来の技術】
マルチ栽培においては、従来から、秋口から春先にかけては透明或いは黒色タイプのマルチフィルムが一般に使用されている。ところが、透明タイプのマルチフィルムは太陽光線が良く透過するため、地温が高くなり作物の生育促進には有利であるが、雑草繁茂防止効果に劣ると言う欠点がり、また、黒色タイプのマルチフィルムは太陽光線をほぼ完全に遮蔽するため、雑草の繁茂は抑制できるが地温上昇効果が不充分であるという問題があった。これらの欠点を改善するために、グリーンマルチフィルム或いは酸化チタン添加白色マルチフィルム等が提案されているが、何れも雑草繁茂防止と地温上昇効果のバランスが充分とは言えない。また、マルチフィルムの機能として、病害菌の抑制という事が求められるケースがあるが、一般的に黒かび病、灰色かび病、根腐病等の糸状菌の胞子形成は４００ｎｍ以下の紫外光に反応すると言われており、例えば酸化チタン添加白色マルチフィルムの様に紫外光を遮光することにより病害菌を抑制することが可能となる。しかしながら、この様な酸化チタン添加タイプのマルチフィルムは依然として地温上昇効果が不十分であると言う問題がある。
【０００３】
【発明が解決しようとする課題】
本発明は、病害忌避機能と地温上昇機能及び、雑草繁茂防止機能がバランスよく付与された、秋口から春先にかけて使用するマルチフィルムとして好適な熱可塑性樹脂製農業用マルチフィルムを提供することを技術的課題とする。
【０００４】
【課題を解決するための手段】
前記技術的課題は、次の通りの本発明によって達成できる。すなわち、フィルム全重量１００重量％に対し１．０重量％以上の金属酸化物を含有し、波長８００ｎｍでの光線透過率が６０％以上であり、かつ波長３８０ｎｍでの光線透過率が３０％以下であることを特徴とする熱可塑性樹脂製農業用マルチフィルムを要旨とするものである。
【０００５】
【発明の実施の形態】
次に、本発明実施にあたっての諸条件について述べる。
本発明に於ける熱可塑性樹脂としては、フィルム状に成形可能な熱可塑性樹脂であれば特に制限無く適用でき、例えば低密度ポリエチレン、直鎖状低密度ポリエチレン、高密度ポリエチレン、エチレン−酢酸ビニル共重合体、エチレン−メタクリル酸メチル共重合体等のポリエチレン系樹脂やポリプロピレン系樹脂あるいはポリ塩化ビニル樹脂等が挙げられる。これらの中でも使用後の焼却処分が可能であり、安価に入手できるポリエチレン系樹脂を使用することが好ましく、特に直鎖状低密度ポリエチレンが強度発現の点で好ましい。
【０００６】
本発明に於ける金属酸化物としては、酸化インジウム、酸化スズ、酸化亜鉛が挙げられる。特に波長３８０ｎｍ以下の隠蔽力の点で酸化亜鉛が好ましい。しかし、上述の熱可塑性樹脂に添加混合して得られたフィルムの波長８００ｎｍでの光線透過率が６０％以上であり、波長３８０ｎｍでの光線透過率が３０％以下であれば種類に特に制限はなく、斯かる条件を満足する金属酸化物の一つに酸化亜鉛が挙げられる。酸化チタンは比較的隠蔽性が強く、紫外光領域の遮蔽性は良好であるが、波長８００ｎｍにおける光線透過率も低下することとなり地温上昇効果が期待できないので好ましくない。また、金属酸化物が酸化亜鉛であれば特に制限はないが、波長８００ｎｍでの透過性、波長３８０ｎｍでの遮蔽性をより良好とするためには、好ましくは平均粒径が６００ｎｍ以下のものであり、さらに好ましくは平均粒径が３００ｎｍ以下のものである。
【０００７】
上述の金属酸化物は、フィルム全重量１００重量％に対し１．０重量％以上含むことが重要である。好ましくは１．５重量％以上、より好ましくは２．０重量％以上である。金属酸化物のフィルムに於ける含有量が１．０重量％未満であると、波長３８０ｎｍ以下での光線透過率が３０％を超え病害の抑制効果が低下するので好ましくない。含有量に上限はないものの、多すぎるとフィルムの強度が低下する事に加え、経済性も劣ることから、１０重量％以下程度が好ましい。
【０００８】
さらに、本発明に於いては上述の金属酸化物の他に本発明で特定する光線透過性を損なわない範囲で有機顔料、公知の界面活性剤、カップリング剤、滑剤、ブロッキング防止剤、光安定剤、紫外線吸収剤、酸化防止剤等の添加剤を添加することも勿論可能である。これらは、粉体状のまま熱可塑性樹脂に添加混合しても良いし、予め熱可塑性樹脂と加熱混合しマスターバッチを調製した後これを熱可塑性樹脂に添加混合しても良い。
【０００９】
本発明の農業用マルチフィルムは、通常の合成樹脂フィルムの製造方法が特に制限無く適用できる。例えば、熱可塑性樹脂に所定量の金属酸化物と上述の顔料および添加剤を添加混合した後、これを押出機に供給して、インフレーションフィルム成形法又はＴダイフィルム成形法、水冷インフレーションフィルム成形法で製造する。またこの場合、押出機を複数台使用して共押出を行い、多層の農業用マルチフィルムを製造しても良い。なお、農業用マルチフィルムの厚みは、光線透過率の制御、マルチング適性、経済性の点から、概ね１５〜４０μｍ程度とするのが一般的である。
【００１０】
本発明のマルチフィルムは、波長８００ｎｍでの光線透過率が６０％以上であり、かつ波長３８０ｎｍでの光線透過率が３０％以下である。好ましくは波長８００ｎｍでの光線透過率が６５％以上であり、かつ波長３８０ｎｍでの光線透過率が２５％以下である。より好ましくは波長８００ｎｍでの光線透過率が７０％以上であり、かつ波長３８０ｎｍでの光線透過率が２０％以下である。特に好ましくは波長８００ｎｍでの光線透過率が７０〜８０％であり、かつ波長３８０ｎｍでの光線透過率が２０〜５％である。
【００１１】
波長８００ｎｍでの光線透過率が６０％未満であれば、近赤外線領域の光線透過が乏しく冬場での地温上昇が不十分となり作物の成長の妨げとなる。一方、波長３８０ｎｍでの光線透過率が３０％を越えると、紫外線領域の光線の透過が増大し病害発生を生じやすい。
加えて、雑草繁茂防止効果を良好なものとするために、波長５００ｎｍでの光線透過率が６５％以下であることが好ましく、５０％以下であることがより好ましく、５０〜４０％が特に好ましい。
本発明のマルチフィルムには、目的に応じ、黒色色素、緑色色素、赤色色素、青色色素など他の色の色素を含有させることができる。例えば赤色色素を含有させることによりピンク色農業用マルチフィルムとした場合、作物の特有な生育反応や光合成の上で重要な波長域である赤色光をより多く透過することにより生育促進が期待され、特に西瓜などを含めて一般にウリ類での栽培に適する。また、黒色色素、緑色色素を含有させることにより、雑草繁茂防止効果をより高める事も可能となる。いずれの場合も、本発明で規定する光線透過率の範囲を逸脱することのないようその種類、量に配慮する必要がある。
【００１２】
本発明のマルチフィルムは、目的に応じ、透明層、黒色層、白色層、乳白色層、緑色層、赤色層、青色層など他の層と積層して使用することができる。
【００１３】
【実施例】
以下、本発明を実施例によって説明する。但し、本発明はこれらに限定されるものではない。
実施例１
（株）日本製鋼所製二軸押出機ＴＥＸ−３０を用い、直鎖状低密度ポリエチレン（日本ポリケム（株）製ノバテックＬＬ　Ｆ３０ＨＧ、ＭＦＲ２．１）と酸化亜鉛粒子（堺化学工業社製　微細酸化亜鉛、平均粒径２９０ｎｍ）とを重量比４０：６０にて加熱混合し、白色樹脂組成物のマスターバッチを作製した。
【００１４】
その後、三菱化学エンジニアリング製インフレーションフィルム成形機を用い、直鎖状低密度ポリエチレン（日本ポリケム（株）製ノバテックＬＬ　ＵＡ４２１）、と上述の白色樹脂マスターバッチとを重量比９６：４にて混合した後、加工温度２００℃にてフィルム成形を行い、酸化亜鉛を２．４重量％含有する厚み２０μｍの白色農業用マルチフィルムを製造した。
【００１５】
実施例２
上述の二軸押出機を用い、直鎖状低密度ポリエチレン（日本ポリケム（株）製ノバテックＬＬ　Ｆ３０ＨＧ、ＭＦＲ２．１）とキナクリドン粒子（チバスペシャルティーケミカルズ社製ＣＩＮＱＵＡＳＩＡ　ＲＥＤ　Ｂ　ＲＴ−７９０―Ｄを重量比９０：１０にて加熱混合し、赤色樹脂マスターバッチを作製した。その後、実施例１にて使用の直鎖状低密度ポリエチレン、白色樹脂マスターバッチおよび前述の赤色樹脂マスターバッチとの重量比を９６：３：１にて混合し、実施例１と同様に成形を行い、酸化亜鉛を１．８重量％含有する厚み２０μｍのピンク色農業用マルチフィルムを製造した。
【００１６】
比較例１
直鎖状低密度ポリエチレン（日本ポリケム（株）製ノバテックＬＬ　ＵＡ４２１）のみを用い、実施例１と同様に成形を行い、厚み２０μｍの透明農業用マルチフィルムを製造した。
比較例２
実施例１にて使用の直鎖状低密度ポリエチレンと酸化チタン６０重量％ＭＢ（東京インキ社製ＰＥＸ６８３０ＷＡＬ）とを重量比９６：４にて混合し、実施例１と同様に成形を行い、酸化チタンを２．４重量％含有する厚み２０μｍの白色農業用マルチフィルムを製造した。
【００１７】
比較例３
実施例１にて使用の直鎖状低密度ポリエチレン樹脂１００重量部、緑色色素としてフタロシアニン系色素（ピグメントグリーン７）３重量部を配合、混練し、均一な緑色の樹脂組成物を得た。この樹脂組成物のみを用い、実施例１と同様に成形を行い、厚み２０μｍの緑色農業用マルチフィルムを製造した。
【００１８】
〈フィルムの性能テスト〉
実施例１、２及び、比較例１〜３により得られたフィルムについて、以下の性能比較テストを実施した。
光線透過率（単位％）：分光光度計（島津製作所製、ＭＰＳ−２０００）　　を用いて、各種作成フィルムの１９０〜９００ｎｍに於ける透過率を測定した。この透過率チャートから、波長３８０ｎｍと８００ｎｍに於ける光線透過率及び、参考値として波長５００ｎｍに於ける光線透過率を読みとった。
（２）地温測定：各作成フィルムを、茨城県筑波郡の丸井加工社試験圃場内で、マルチング展張し、平成１３年２月１９日から２月２６日までの１週間、フィルム被覆下５ｃｍの土中の温度を連続測定記録を行い、午前８時、午後１２時、午後４時に於ける１週間の平均値を取った。
雑草繁茂状況調査：上記マルチングフィルムをそのままの状態で暴露し、平成１３年４月２０日時点での雑草繁茂状況を目視にて確認し、以下の基準で評価した。
〇：雑草繁茂ほとんど見られず
△：雑草少量繁茂
×：雑草多量に繁茂
【００１９】
【表１】
2004024032.tif 000002
【００２０】
【発明の効果】
以上の如く、実施例および比較例の結果からも明らかなように、本発明の農業用マルチフィルムは、波長８００ｎｍでの光線透過率が６０％以上でかつ波長３８０ｎｍでの光線透過率が３０％以下であるため、地温上昇効果および病害抑制効果に優れ、主に冬場に於ける作物の生育促進には極めて好適である。